ОЛОВЯННАЯ ГЛАЗУРЬ
TIN GLASE

Изобретение относится к промышленности строительных материалов и касается составов глухих оловянных глазурей, которые могут быть использованы в производстве облицовочной плитки, печных изразцов.
2
2
2
3
2
3
2
Известна оловянная глазурь, содержащая вес.ч.: SiO 44,96; SnO 15,66; PbO 26,92; AlO 5,12; FeO следы; CaO 0,51; MgO 1,23; NaO 6,11 [1]. Такая глазурь не является экологически безопасной, поскольку содержит токсичный компонент - PbO.
Задача изобретения состоит в получении экологически безопасной оловянной глазури.
Технический результат достигается тем, что в оловянной глазури, включающей
2
2
2
3
2
2
2
2
3
2
SiO, SnO, AlO, CaO, MgO, NaO, компоненты находятся при следующем соотношении, вес.ч.: SiO 50,0-53,0; SnO 28,0-30,0; AlO 1,0-2,0; CaO 7,0-9,0; MgO 4,0-6,0; NaO 4,0-6,0.
В таблице приведены составы оловянной глазури.
Таблица
Компоненты
Содержание, вес.ч. в составах
1
2
3
SiO<sub>2</sub>
53,0
51,5
50,0
SnO<sub>2</sub>
28,0
29,0
30,0
Al<sub>2</sub>O<sub>3</sub>
2,0
1,5
1,0
CaO
9,0
8,0
7,0
MgO
4,0
5,0
6,0
Na<sub>2</sub>O
4,0
5,0
6,0
Глазурь получают следующим образом.
Подготавливают, дозируют, смешивают и сплавляют в интервале температур 1400-1500°C необходимые шихтовые компоненты. Расплав гранулируют в воду. Полученную фритту размалывают с добавкой пластичной глины и триполифосфата натрия в количествах, соответственно, 3-5 и 0,1-0,15% от массы фритты. Влажность глазурного шликера выбирают в пределах 45-50%. Шликер наносят в виде тонкого слоя на поверхность обожженных керамических изделий (плитки, изразцов) и направляют на вторичный обжиг, который проводят при температуре 1100-1200°C.
Глазурь образует экологически безопасное глухое покрытие, прочно удерживающееся на поверхности керамических изделий.
Источники информации
1. Гехт Г. Керамика / Пер. с нем. - Л.-М.: Главная редакция химической литературы, 1938. - С.247.